СПОСОБ УМЕНЬШЕНИЯ ОКИСЛЕНИЯ АНОДОВ В ЭЛЕКТРОЛИЗЕРЕ

1. Способ уменьшения окисления анодов в электролизере, включающий монтаж около поверхности анода не контактирующего с электролитом защитного слоя, состоящего из жаростойких пластин с ребрами для охлаждения или без них и засыпки, отличающийся тем, что, с целью недопущения образования пустот между поверхностью анода и жаростойкими пластинами, пространство между ними заполняют засыпкой и в верхней части этого пространства и (или) над ним загружают избыточное количество засыпки для самозаполнения вновь образующихся пустот.
2. Способ по п.1, отличающийся тем, что, с целью уменьшения проникновения газа под защитное покрытие, нижний край жаростойких пластин можно устанавливать на межфазной границе газ-электролит или чуть ниже с самопроизвольным формированием гарнисажа на нижнем крае пластины.
3. Способ по п.1, отличающийся тем, что, с целью предотвращения попадания материала жаростойких пластин в получаемый на электролизере металл, вертикальные жаростойкие пластины крепятся на неподвижных конструкциях и (или) на специальной раме, имеющей привод, и (или) на анодном устройстве с последующей перестановкой пластин на более высокие горизонты при опускании их ниже установленного уровня.
4. Способ по п.1, отличающийся тем, что в состав жаростойких пластин входит хотя бы один слой, выполненный из железа, и (или) сплава с железом, и (или) металлокерамики с железом, и (или) алюминия, и (или) сплава с алюминием, и (или) металлокерамики с алюминием, и (или) меди, и (или) сплава с медью, и (или) металлокерамики с медью, и (или) титана, и (или) сплава с титаном, и (или) металлокерамики с титаном.
5. Способ по п.1, отличающийся тем, что в состав засыпки входит глинозем, и (или) размолотая криолит-глиноземная корка, и (или) фтористые соли, и (или) сыпучий материал, включающий углерод.